(57)【特許請求の範囲】
【請求項１】
反応容器に水、ブロモピクリン、ニトロメタンおよびパラホルムアルデヒドを充填する段階と、撹拌下の前記反応容器に塩基を、塩基の少なくとも一部分が反応混合物の内部温度が４１℃よりも高温であるときに供給されるようにして、徐々に供給する段階と、反応を完了させる段階と、水性反応混合物からブロノポールを分離する段階とを含む
ブロノポールの製造方法。
【請求項２】
反応容器に供給された塩基の全量とブロモピクリンとのモル比が１：１００から１０：１００の範囲である請求項１に記載の方法。
【請求項３】
塩基対ブロモピクリンの比が３：１００から７：１００の範囲である請求項２に記載の方法。
【請求項４】
塩基は、塩基の濃度が０．１から１．２５Ｎの範囲である水溶液の形態で反応容器に供給される請求項１から３のいずれか一項に記載の方法。
【請求項５】
塩基が０．２から０．５Ｎの濃度の水溶液として提供される請求項４に記載の方法。
【請求項６】
０．８から２％の範囲の重量濃度をもつ水酸化ナトリウムの水溶液が使用される請求項５に記載の方法。
【請求項７】
塩基の全量の少なくとも３０％は４５から６０℃の範囲の温度で反応混合物に供給される請求項１から６のいずれか一項に記載の方法。
【請求項８】
反応容器に水、ブロモピクリン、ニトロメタンおよびホルムアルデヒドソースを充填する段階と、撹拌下の前記反応容器に塩基を徐々に供給する段階とを含み、前記供給中の時間−温度−ｐＨプロフィルは、塩基の使用量が最小でありながら反応のブロノポール選択率が最大になるようにかつ９０％（ＨＰＬＣ，面積％）以上となるように維持されており、次いで、水性反応混合物からブロノポールを分離する段階を含むブロノポールの製造方法。
【請求項９】
反応混合物に供給された塩基の全量がブロモピクリン出発材料に対して３から７モル％の範囲である請求項８に記載の方法。
【請求項１０】
塩基の供給期間の少なくとも一部分の間は反応混合物の内部温度が４１℃から６０℃の範囲である請求項８または９に記載の方法。
【請求項１１】
０．１から１Ｎの範囲の濃度を有している塩基の水溶液を実質的に一定の速度で２時間以上の期間にわたって反応混合物に供給する請求項１０に記載の方法。
【請求項１２】
塩基の水溶液の濃度が０．１から０．５Ｎであり、塩基の供給期間の少なくとも一部分で反応混合物の内部温度が４５から５５℃の範囲であり、供給が３から７時間継続される請求項１１に記載の方法。
【請求項１３】
反応容器への塩基の漸進的供給が、第一供給速度からより速い第二供給速度への切換えを含む請求項８または９に記載の方法。
【請求項１４】
第一供給速度からより速い第二供給速度への切換えが、２，２−ジブロモ−２−ニトロエタノール（ＤＢＮＥ）中間体の形成後に行われる請求項１３に記載の方法。
【請求項１５】
第一供給速度は塩基の全量の最初の４０％以下を導入するために反応開始の際に使用される請求項１３に記載の方法。
【請求項１６】
使用されるブロモピクリンは、反応容器に水、ニトロメタンおよび臭素を充填し、次いで濃塩基水溶液を徐々に添加し、反応の完了後に反応混合物を水相と有機相とに分離することによって得られる請求項１から１５のいずれか一項に記載の方法。
【請求項１７】
ＨＰＬＣ分析によればブロノポールが９９．５から９９．９％（面積）の純度で得られる請求項１から１６のいずれか一項に記載の方法。
【発明の詳細な説明】
【技術分野】
【０００１】
ブロノポールとしても知られる２−ブロモ−２−ニトロ−１，３−プロパンジオールは以下の式：
【０００２】
【化１】
0005575668.tif 000002
を有している。
【０００３】
ブロノポールは、特に化粧品産業および工業排水処理に使用される抗微生物薬である。
【０００４】
ニトロメタン（ＣＨ３ＮＯ２）を出発材料としてブロノポールを製造するための慣用の合成経路は最も一般的な形態で以下の反応スキーム：
【０００５】
【化２】
0005575668.tif 000003
で表すことができる。
【０００６】
第一経路は、ニトロメタンのヒドロキシメチル化による２−ニトロ−１，３−プロパンジオールの形成、次いで該中間体の臭素化によるブロノポールの生成を含む。第二経路では上記の反応を逆の順序で行わせる。すなわち、先ずニトロメタンを臭素化し、得られた中間体を次にヒドロキシメチル化処理する。
【０００７】
本発明は、トリブロモニトロメタン（ＣＢｒ３ＮＯ２、ブロモピクリンとしても知られる；略号ＢＰ）を使用するブロノポールの製造に関する。より具体的には本発明は、以下の反応スキーム（スキーム中では水酸化ナトリウムが可能な塩基として指示されている）：
【０００８】
【化３】
0005575668.tif 000004
によって示されるブロモピクリン、ニトロメタンおよびホルムアルデヒドの塩基触媒反応によるブロノポールの製造に関する。
【０００９】
上記に示した反応スキームに従ってブロノポールを製造するためにブロモピクリンを使用することはＪＰ０６−２９３７１０およびＣＮ１９０３８３０に記載されていた。しかしながら、上記反応が極めて発熱性であり、反応を制御可能に進行させるのが容易でないことは知見されていた。本発明によって提供される方法は特に、このような塩基触媒反応によって放出される強熱に付随するいくつかの問題を解決することを目的とする。
【先行技術文献】
【特許文献】
【００１０】
【特許文献１】ＪＰ０６−２９３７１０
【特許文献２】ＣＮ１９０３８３０
【発明の概要】
【００１１】
発明者らは、反応の速度および反応による熱発生速度は以下の要因の１つ以上を調節することによって有利に変更できることを知見した：
（ｉ）反応中に消費されるホルムアルデヒド試薬；または、
（ｉｉ）反応を触媒するために使用される塩基の全量および濃度；または、
（ｉｉｉ）反応混合物中への塩基の供給計画、特に塩基の添加速度、塩基供給中の反応混合物の温度およびｐＨ。
【００１２】
１つの特徴によれば、ブロノポールを製造するために本発明によって提供される方法は、反応容器に水、ブロモピクリン、ニトロメタンおよびパラホルムアルデヒドを充填する段階と、撹拌下の該反応容器に塩基を徐々に供給する段階と、反応を完了させる段階と、水性反応混合物からブロノポールを分離する段階とを含む。
【００１３】
より具体的には、ブロモピクリン、ニトロメタンおよびパラホルムアルデヒドを水性媒体中、触媒量の塩基の存在下で反応させる。該塩基は好ましくは、アルカリ金属水酸化物およびアルカリ金属炭酸塩から成るグループから選択され、水酸化ナトリウムおよび炭酸ナトリウムが特に好ましい。水および上記に指示した反応体を（ほぼ化学量論的量で）反応容器に導入し、反応混合物を加熱し、塩基の水溶液（好ましくは比較的希薄な溶液）を反応混合物に徐々に添加し、これによって反応を効果的に制御する。
【００１４】
ブロモピクリン出発材料は様々な合成経路で製造できる。たとえば、ＷＯ２００７／０２３４９６およびＷＯ２００８／１４６２７７に記載された手順に従ってブロモピクリンを簡便に製造できる。当該反応は以下の化学式：
【００１５】
【化４】
0005575668.tif 000005
によって表され、式中の、Ｍはアルカリ金属、好ましくはナトリウムである。ブロモピクリンは、反応容器に水、ニトロメタンおよび臭素を充填し、次いで塩基（ＮａＯＨ）の濃い水溶液を徐々に添加することによって得られる。上記反応に従ってブロモピクリン出発材料を製造するための特に好ましい条件は以下の通りである（処理がバッチモードで行われる場合）：
反応装置の内部温度：４０℃（±５）
Ｂｒ２／ニトロメタンのモル比：３．２５（±０．０５）
ＮａＯＨ水溶液の濃度：３５％ｗ／ｗ（±１）
ＮａＯＨ／ニトロメタンのモル比：３．５０（±０．１）
反応時間（塩基の添加時間）：４から６時間。
【００１６】
ブロモピクリン出発材料を与える反応は塩基の添加速度に従って進行する。反応は発熱性で高速であり、塩基の供給の完了直後に停止する。反応の終了は臭素の消失および反応混合物中のｐＨが６から９に増加することによって判定できる。塩基の添加終了後、反応混合物を室温（〜２５℃）に放冷し、撹拌を中止する。反応の完了後、２つの相が得られる。反応混合物が水相および有機相に分離する。有機相は本質的にブロモピクリンから構成されている。反応のブロモピクリン選択率は９９％を上回る値であり、ニトロメタンに基づく収率は約９７％である。ブロモピクリン出発材料を得るための全製造手順は後述する。
【００１７】
本発明によって出発材料として使用されるニトロメタンは市販されている。ニトロメタンはブロモピクリン出発材料に対して若干のモル過剰量で使用し得る。より具体的にはニトロメタン対ブロモピクリンのモル比は２：１から２．０５：１の範囲、好ましくは約２．０３：１の範囲でよい。
【００１８】
方法に使用されるホルムアルデヒドは反応容器内でパラホルムアルデヒドから用時生成される。パラホルムアルデヒドは式ＨＯＣＨ２（ＯＣＨ２）ｎ−２ＯＣＨ２ＯＨによって表される高分子量固体ポリマーであり、式中のｎは重合度を示す。固体パラホルムアルデヒドはアルカリ性環境中で加熱すると反応混合物中で次第に溶解し、解重合してホルムアルデヒドを与え、このホルムアルデヒドが反応に参加する。ホルムアルデヒドが反応容器内で徐々に生成されるので、水性ホルムアルデヒドを使用するときに観察された比較的高速の熱放出に比較して反応熱の発生が減速される。
【００１９】
本発明によって使用される適当なパラホルムアルデヒドは微粉、フレークまたは粒物の形態でよい。粉粒形態のパラホルムアルデヒドは反応によって消費されるようなホルムアルデヒドを提供できるであろう。たとえば、重合度（ｎ）が１０から３０の範囲およびホルムアルデヒドの検定含有率が約９５％のパラホルムアルデヒドを使用し得る。一般的に、パラホルムアルデヒド対ブロモピクリンのモル比はほぼ化学量論的量、すなわち約６：１である。パラホルムアルデヒドをやや過剰な量、たとえば約６．１：１までの量で使用するとよい。
【００２０】
水および上記に挙げた試薬、すなわちブロモピクリン、ニトロメタンおよびパラホルムアルデヒドを典型的には室温で反応容器に充填する。一般に、この段階で反応容器に導入する水の量は、反応完了時に約５０から６０％（ｗ／ｗ）のブロノポール濃度の水溶液が得られるように調整する。塩基は一般に水溶液の形態で使用され、水性反応混合物に水を与えることが観察される。より具体的には、塩基を添加する前の反応混合物中のブロモピクリン出発材料の濃度は好ましくは３３から３７％ｗ／ｗの範囲である。
【００２１】
反応開始以前の、すなわち、反応容器に塩基を添加する前の反応混合物は３つの相を含んでおり、従って試薬の効果的な混合を確保するために激しい撹拌が必要であることに注目されたい。このために、適当な撹拌装置（たとえば、馬蹄型撹拌機）または羽根車を反応容器に装着し、毎分１００から５００回転（ｒｐｍ）の範囲の回転速度で作動させる。商業規模生産では、効率的な混合と効果的な熱移動および物質移動を与えるためにより複雑な撹拌装置を使用することが可能であろう。
【００２２】
上述のように反応容器に水、ブロモピクリンおよびニトロメタンを充填した後、反応容器を好ましくは約３５から４０℃に加熱し、塩基の供給を開始する。ニトロメタン出発材料および塩基が好ましくは順次に反応ゾーンに充填されるように塩基の添加がニトロメタンの添加の後になることに注目されたい。逆の添加順序、すなわち、反応容器に最後に添加された反応体が塩基でなくニトロメタンであった場合には選択率および効率の観点から有利でないことが知見された。より具体的には、塩基の消費量が増加し、反応のブロノポール選択率が低下し、形成された副生物トリス（ヒドロキシメチル）ニトロメタン（ＴＨＭＮＭ）の量がかなり増加した（ニトロメタンの添加の後で塩基を添加するときは反応混合物は該副生物を３％未満の量で含んでいるが、逆の添加順序を使用するときは副生物ＴＨＭＮＭのレベルが約８％に増加する）。
【００２３】
反応ゾーンに導入された塩基触媒（たとえば水酸化ナトリウム）の全量とブロモピクリン出発材料とのモル比は、１：１００から１０：１００の範囲であり、より好ましくは３：１００から７：１００の範囲、最も好ましくは４：１００から６：１００の範囲でよい。熱制御の観点からは塩基を水溶液として反応ゾーンに送達するのが好ましいことが知見された。水溶液中の塩基の濃度は好ましくは０．１から１．２５Ｎ、より好ましくは０．１から１Ｎ、最も好ましくは０．２から０．５Ｎでよい。水酸化ナトリウム水溶液の場合、最後の２つの範囲はそれぞれ０．４から４重量％、および、０．８から２重量％に換算される。一般に、塩基の重量濃度が約０．９から２．０％、より具体的には０．９から１．５％である水酸化ナトリウム水溶液が選択率、収率および熱制御の観点から十分に効果的であると考えられる。濃度１％を有している水酸化ナトリウム水溶液が特に好ましい。
【００２４】
最も一般的な形態では、反応を撹拌下に、好ましくは３５から６０℃の範囲の温度で、好ましくは１から８時間、より好ましくは２時間以上、さらに好ましくは３時間以上、たとえば約３から７時間、具体的には約４から５時間進行させる。反応持続時間は塩基の添加速度および反応混合物からの熱の除去に従って変更できる。反応混合物の温度を４１℃よりも高温、たとえば４５から６０℃、より好ましくは４５から５５℃の範囲にして塩基の少なくとも一部分（塩基の全量の少なくとも３０％、好ましくは５０から１００％）を反応混合物に供給するのが特に好ましい。反応温度を上記に指示した範囲内に維持しながら上記に提示したような比較的希薄な塩基の水溶液を供給することによって適度な塩基消費量で反応完了に到達し得ることが知見された。
【００２５】
反応プロフィルのいくつかの特徴、および、反応を制御可能に行って適度な熱放出を可能にするためのいくつかの好ましい態様を以下により詳細に記述する。
【００２６】
塩基の添加中の反応混合物に関する高性能液体クロマトグラフィー（ＨＰＬＣ）分析は、以下のスキーム（使用される塩基は水酸化ナトリウム水溶液で表されている）：
【００２７】
【化５】
0005575668.tif 000006
で示すように反応が２，２−ジブロモ−２−ニトロエタノール（ＤＢＮＥ）中間体を経由して進行することを示す。
【００２８】
塩基の全量の２５％未満、より具体的には全量の約１０から２０％（ほぼ１５％）の添加後にブロモピクリンがほぼ完全に反応し、中間体２，２−ジブロモ−２−ニトロエタノール（ＤＢＮＥ）が形成されることが知見された。ほぼこの段階でブロノポールの形成が始まる。塩基の別の部分（約１５から２５％、より具体的には２０％、反応混合物中の塩基の蓄積量が２８から４３％、より具体的には約３５％）の添加後、ブロノポールの５０％以上（約６０から７０％）が形成される。この時点で熱発生が減速する。残りの塩基水溶液の添加中にブロノポール形成反応が完了し、反応混合物が均質溶液に変化する。
【００２９】
塩基の添加中の反応熱発生速度は経時的に一定でないことが観察された。反応によって発生する熱全量の６０％以上、より具体的には約７０から８０％が塩基の全量の三分の一未満、あるいは四分の一未満の添加中に放出される。残りの熱（約２０から３０％）は塩基供給の終了まで漸減量で放出される。
【００３０】
また、塩基のかなりの部分（約５０から７５％）が４０℃以下、すなわち約３５から３８℃の温度で反応混合物に添加されるならば、このような温度および供給方式では反応が完了に到達しないことも知見された。その後に反応混合物を約５０℃に加熱したとしても反応を完了させることはできない。塩基のかなりの部分を４０℃以下の温度で反応混合物に供給すると塩基の総消費量が増加し、その結果として、確実に反応を完了させて９０％以上好ましくは９３％以上の十分な選択率でブロノポールを得るためには最終的に大量の塩基が必要になる。
【００３１】
したがって本発明は、水、ブロモピクリン、ニトロメタンおよびホルムアルデヒドソース（好ましくはパラホルムアルデヒドの形態）を反応容器に充填する段階と、撹拌下の該反応容器に塩基を徐々に供給する段階と、水性反応混合物からブロノポールを分離する段階とを含み、前記塩基供給段階の時間−温度−ｐＨプロフィルは、塩基の使用量が最小でありながら反応のブロノポール選択率が最大になるように維持されるブロノポールの製造方法を提供する。
【００３２】
ブロモピクリン出発材料に対して好ましくは３から７モル％、より好ましくは４から６モル％の範囲の少ない塩基消費量で反応の選択率が好ましくは９０％以上（ＨＰＬＣ，面積％）、より好ましくは９３％以上、たとえば９３から９７％となるような望ましい時間−温度−ｐＨプロフィルを反応混合物中で維持するために、いくつかの塩基供給計画を使用し得る。使用できる漸進的供給計画では、反応の時間−温度−ｐＨプロフィルが、反応混合物のｐＨを６から８の範囲内に維持しながら塩基の少なくとも一部分を４１℃以上、より具体的には４１から６０℃、好ましくは４５から５５℃の温度で供給する段階を含む。
【００３３】
可能な１つの供給計画によれば、０．１から１Ｎの範囲の濃度を有している塩基の水溶液を実質的に一定の速度で２時間以下、好ましくは３時間以下、より好ましくは３から７時間、いっそう好ましくは４から５時間の期間にわたって反応混合物に供給し、該供給期間の少なくとも一部分および場合によっては該供給期間の全体にわたって反応混合物の温度を４１℃以上、より好ましくは４４℃以上、もっとも好ましくは４５から５５℃に維持する。“実質的に一定の速度”という用語は、塩基の全量が反応期間中に反応混合物に均一に供給されることを意味しており、必要ならば反応物質のオーバーヒートを防止するために短い中断期間を挿入して反応時間を延長する。０．８から４．０重量％の範囲の濃度をもつ水酸化ナトリウム溶液のような０．２から１Ｎの濃度の塩基を使用する場合、塩基の全量の少なくとも３０％、好ましくは５０から１００％を４１から５５℃の範囲の温度で３時間以上の期間（３から７時間）を要して反応混合物に添加する。このような供給計画は、反応混合物のオーバーヒートを防止し、許容できる排熱速度、優れた選択率、および、たとえばブロモピクリン出発材料に対して３から７モル％という低い塩基消費量で反応を円滑に進行させるために効果的であることが知見された。
【００３４】
可能な別の供給計画によれば、反応混合物への塩基の添加速度を反応期間中に一定に維持しない。添加速度を反応の進行に伴って増加する。したがって、反応容器への塩基の漸進的供給が、第一の供給速度から増加した第二の供給速度への切換えを含む。
【００３５】
相対的に遅い第一の供給速度から相対的に速い第二の供給速度への切換えは、反応の第一段階の完了後、すなわち２，２−ジブロモ−２−ニトロメタン（ＤＢＮＥ）中間体が得られた後に行う。既に上記に指摘したように、ブロモピクリンから２，２−ジブロモ−２−ニトロメタン（ＤＢＮＥ）への反応の第一段階は高速であり、ＤＢＮＥからブロノポールまでの第二段階よりも相対的に少ない量の塩基（１０から２０％）および低い温度が必要である。反応の第一段階には大量の熱の放出が伴う。第一段階中は塩基を緩やかな速度で慎重に添加して熱放出速度を抑制する。顕著に発熱性の反応の第一段階の完了後（反応の時間−温度プロフィルは反応の第一段階完了の指標となる急勾配ピークを示す）、反応混合物の温度を約４５から５５℃に維持しながら塩基の残りの量を増加速度で供給する。これらの条件下で、塩基の添加終了時のブロノポール選択率は約９５％であり、塩基の消費量はかなり少ない（ブロモピクリン出発材料に対して３から７モル％）。透明溶液が得られた後のもっと緩やかな第二の発熱ピークは本質的に完全なブロノポール形成を示す指標である。
【００３６】
上述のような反応容器への塩基の漸進的供給の好ましい実施態様、すなわち、非一定供給速度を使用する実施態様は、塩基の第一の量を第一の速度で反応混合物に供給し、次いで、塩基の第二の量を第二の速度で反応混合物に供給する段階を含み、第一の量は好ましくは塩基の全量の４０％以下、より具体的には１０から３０％であり、第一の速度は第二の速度よりもたとえば２から５倍、好ましくは３から４倍遅い。この第一の供給速度は反応混合物の温度が３５から４５℃であるときに使用され、増加した第二の供給速度は反応温度を４５から５５℃の範囲にして使用され、反応は４５から５５℃の範囲の温度で完了する。この供給計画下で、反応は３から７時間後に終了し、選択率は９３から９５％であり、塩基消費量はブロモピクリン出発材料に対して７モル％未満である。
【００３７】
上記に指摘したように本発明の方法は、塩基の希薄水溶液を使用して塩基を一定速度で供給し、反応時間が好ましくは３から７時間となるように供給中にオーバーヒート防止目的の中断を挿入することによって実施し得る。しかしながらいくつかの場合には、上記に提示した塩基の非一定供給速度方法が一定供給速度方法よりも有利であろう。
【図面の簡単な説明】
【００３８】
【図１】塩基の非一定供給速度に付随する利点を示す。グラフ中、横座標は反応時間（時）、左縦座標は熱発生速度、右縦座標は反応混合物に供給された塩基（０．５ＮのＮａＯＨ溶液）の量を示す。実験はＲＣ１反応装置で１．５モルのＢＰを使用して行った。点線は、２つの異なる供給計画で反応混合物に添加された塩基の量を時間の関数として表す。符号１によって示された点線は、この点線の勾配から明らかなように、一定速度の塩基の供給に対応する。符号２によって示された点線は、２つの異なる勾配を特徴としており、相対的に遅い第一の供給速度からより速い速度への切換えを表す（切換えは反応開始の約７５分後に行われている。７５分以後に使用された供給速度は点線１の供給速度に等しい）。実線は上記に提示した２つの供給方法下の反応による熱発生速度を時間の関数として表す。太い実線および細い実線はそれぞれ、塩基の一定供給速度方法（実線１）および塩基の非一定供給速度方法（実線２）の熱発生速度を表す。反応の熱発生速度は０．５ＮのＮａＯＨの配給速度および反応時間の関数である。グラフに示すように、反応の第一段階中、熱発生速度は塩基配給速度に強く依存する。より具体的に、太い実線は反応開始から最初の３０分以内に既に２つの急勾配ピークを示し、これは、反応によって相当量の熱が短期間に放出されたことを表す。グラフ中に明らかに示されているように、塩基の非一定供給速度は反応中に熱をより均等に放出させ、反応混合物の急激な温度上昇の危険を回避する。相対的に遅い第一の供給速度からより速い第二の速度への切換えを含む供給計画は塩基の全消費量をかなり（ほぼ３０％）節約できることが明らかである。
【発明を実施するための形態】
【００３９】
塩基の添加を開始する前に反応混合物中に少量のブロノポール（約１から１０モル％のブロノポール）が存在すると熱放出速度の変化が緩和されることが知見された。ただし、反応速度はやや減速しまた反応を完了するために必要な塩基の量は増加する（普通よりも約５から１５％増、すなわち、ブロモピクリン出発材料に対して約６から７モル％）。
【００４０】
最終反応混合物中に存在する生成物の濃度は５０から６０％（ｗ／ｗ）の範囲である。反応混合物を約０から２０℃に冷却し、ブロノポールを反応混合物から晶出させることによって（結晶化は播種手段によって誘発し得る）、生成物を反応混合物から単離する。固体生成物はたとえば濾過によって９９．０％以上の純度で液相から容易に分離できる。
【００４１】
方法の直接収率は約７０から８０％、より具体的には約７５％である。
【００４２】
反応混合物から生成物を単離するための有用な手順は、反応混合物を約０．３から０．５℃／分の速度で冷却してブロノポールの水中スラリーを形成する段階を含む。冷却中に過飽和溶液が得られるので、約３５℃の反応容器に少量（出発ＢＰ１モルあたり約１ｇ）の純ブロノポールを添加してブロノポールの結晶化を誘発する。反応容器の内部温度が７℃に達すると結晶化が完了する。
【００４３】
濾過によって液相から固体生成物を分離した後、好ましくはブロノポール生成物１ｋｇあたり２００から４００ｇ、より好ましくは２５０から３５０ｇの量の冷水（約１０℃）を使用して生成物を洗浄する。最後に、洗浄した生成物をたとえば２０から３０ｍｍＨｇの真空下の回転蒸発器で最初に２５℃から５０℃で２時間乾燥し、次いで５０から７０℃で一定重量になるまで１時間さらに乾燥する。
【００４４】
上記に既に指摘したように、得られたブロノポールは高純度である。生成物の好ましい純度レベルは９９．５から９９．９％の範囲（ＨＰＬＣによる，面積％）であり、融点は１３１から１３３℃、より好ましくは１３２から１３３℃の範囲である。上記に示した改善された純度プロフィルは、再結晶化手順の使用を要せずに方法によって直接到達できる。
【００４５】
生成物の分離後に得られた水性液相は生成物の追加の収集物を回収するために処理し得る。このために、部分蒸発によって水性液相をその初期重量のほぼ三分の一まで濃縮する。得られた残渣を冷却し、晶出するブロノポールを濾過によって収集する。この第二の収集物の純度（９６から９９％）は反応の選択率（９３から９５％）よりも高いので、以後の反応の反応混合物に充填し次いで上述の結晶化手順で処理する。従って生成物の総収率は８０％以上、より具体的には８３から９０％に増加する。
【００４６】
以下は使用した分析手順の記述である。
【００４７】
ブロノポールの純度および検定含有率はＨＰＬＣによって測定した。
【００４８】
ブロノポールのＨＰＬＣ分析方法：純度鑑定および検定
ＨＰＬＣ純度鑑定（勾配）
カラムおよびパッキン：Ｋｒｏｍａｓｉｌ  Ｃ１８，２５０＊２．１ｍｍ，５μｍ
溶媒：Ａ：Ｈ２Ｏ（ＫＨ２ＰＯ４  ２．７ｇ／Ｌ，ｐＨ＝４）；Ｂ：ＡｃＮ
勾配プログラム
【００４９】
【表１】
0005575668.tif 000007
【００５０】
予定時間：１０分
流速：０．２２ｍｌ／分
デテクタ：２１０ｎｍ
注入量：１０μＬ
サンプル調製物：１００ｍｌの測定ボトル中の２００ｍｇのサンプル、（ＫＨ２ＰＯ４  ２．７ｇ／Ｌ，Ｈ２Ｏ，ｐＨ＝４）
ＨＰＬＣ検定（アイソクラチック）
カラムおよびパッキン：Ｋｒｏｍａｓｉｌ  Ｃ１８，２５０＊４．６ｍｍ，５μｍ
溶媒：Ａ：Ｈ２Ｏ（ＫＨ２ＰＯ４  ２．７ｇ／Ｌ，ｐＨ＝４）−８５％；
：Ｂ：ＡｃＮ−１５％
流速：１ｍｌ／分
デテクタ：２２０ｎｍ
注入量：２０μＬ
オーブン温度：２５℃
標準調製物：１００ｍｌの測定ボトル中の１００ｍｇの標準、（ＫＨ２ＰＯ４  ２．７ｇ／Ｌ，ｐＨ＝４）
サンプル調製物：１００ｍｌの測定ボトル中の１００ｍｇのサンプル、（ＫＨ２ＰＯ４  ２．７ｇ／Ｌ，ｐＨ＝４）
分析時間：１５分。
【００５１】
ブロノポールの融点（ｍ．ｐ．）はＯｐｔｉｍｅｌｔ  ＭＰＡ  １００計器で測定した。
（実施例）
【００５２】
実施例ではときには以下の略号を使用する：ａｑ．−水性；ブロモピクリン−ＢＰ；ブロノポール−ＢＲＰ；密度−ｄ；分析せず−ｎ．ａ．；検出せず−ｎ．ｄ．；ニトロメタン−ＮＭ；パラホルムアルデヒド−ＰＦＡＬ；室温−ＲＴ；〜は約を表す。
【実施例１】
【００５３】
ブロモピクリン出発材料の製造
機械的撹拌器と凝縮器と熱電対と、ＮａＯＨ水溶液添加用蠕動ポンプとを備えた１Ｌ容のジャケット付き反応装置に、水（１６０ｇ）、ニトロメタン（１００ｇ）および臭素（８４５ｇ）を室温で撹拌下に導入した。３４．７％のＮａＯＨ水溶液（６５５ｇ）を１６４ｇ／時の速度で反応装置に添加した。添加中の反応装置の内部温度は３６から４１℃に維持されていた（Ｌａｕｄａの設定温度は３５から３６℃であった）。添加の終了は、臭素の色の消失および反応混合物のｐＨが６から９に増加したことによって判断した。
【００５４】
得られた混合物を４１℃から２４℃まで０．５時間撹拌した（Ｌａｕｄａの設定温度は２０℃であった）。撹拌を停止すると２つの相が得られた。重い有機相（４７４ｇ）は純度＞９９％（ＧＣ，面積％）のブロモピクリンであり、ニトロメタンに基づく収率は９７．１％であった。
【００５５】
水相（１２７０ｇ）を処理すると４２から４４％のＮａＢｒ水溶液もしくはＨＢｒ水溶液が得られるかまたは臭素を回収できる。
【実施例２】
【００５６】
ブロノポールの製造
機械的撹拌器と凝縮器と熱電対と、ＮａＯＨ水溶液添加用蠕動ポンプとを備えた１Ｌ容のジャケット付き反応装置に、水（２００ｇ）、パラホルムアルデヒド（１８９ｇ）、ブロモピクリン（２９０ｇ）およびニトロメタン（１２２ｇ）を室温で撹拌下に導入した。次に混合物を４５℃に加熱し、０．５ＮのＮａＯＨ水溶液（１００ｇ）を１３５分で反応装置に滴下した。添加中の反応装置の内部温度は４５から４８℃に維持されていた。反応混合物のｐＨは８から６に低下した。
【００５７】
得られた混合物を〜５０℃で１時間撹拌し、次に１４℃に冷却すると、粗ブロノポールが晶出した。スラリーを濾過し、室温の水（１５０ｇ）で洗浄した。濾液および洗浄液（４９１ｇ）は〜９０ｇのブロノポールを含有していた。
【００５８】
３０ｍｍＨｇ真空の蒸発器で室温から７０℃にして生成物を一定重量まで乾燥した。粗ブロノポール（４５９ｇ）が＞９９．５％の純度（ＨＰＬＣ）で得られた。
【実施例３】
【００５９】
ブロノポールの製造
機械的撹拌器と凝縮器と熱電対と、ＮａＯＨ水溶液添加用蠕動ポンプとを備えた１Ｌ容のジャケット付き反応装置に、水（３２８ｇｇ）、ブロモピクリン（２９０ｇ）、パラホルムアルデヒド（１９２ｇ）およびニトロメタン（１２７ｇ）を室温で撹拌下に導入した。次に混合物を４５℃に加熱し、１ＮのＮａＯＨ水溶液（６３ｇ）を３時間で反応装置に滴下した。添加中の反応装置の内部温度は４５から５３℃に維持されていた。反応混合物のｐＨは８から６に低下した。
【００６０】
先行反応の第二収集物から回収した湿性ブロノポール（〜９０ｇ）を添加し、得られた混合物を〜５０℃で３０分間撹拌した。次に混合物を１５℃に冷却すると粗ブロノポールが晶出した。スラリーを濾過し、１５℃の水（１７０ｇ）で洗浄した。
【００６１】
３０ｍｍＨｇ真空の蒸発器で室温から７０℃にして生成物を一定重量まで乾燥した。粗ブロノポール（５２２ｇ）が＞９９．５％の純度（ＨＰＬＣ）で得られた。
【００６２】
結晶化後の濾液および洗浄液（６７４ｇ）を３０ｍｍＨｇで部分蒸発させた（４３６ｇの水および軽量相の除去）。蒸発残渣を２０℃に冷却し、濾過し、５０ｇの水で洗浄した。湿性ブロノポール（８４ｇ）を収集し、濾液（１９２ｇ）を廃棄した。
【実施例４】
【００６３】
ブロノポールの製造
機械的撹拌器と凝縮器と熱電対と、ＮａＯＨ水溶液添加用蠕動ポンプとを備えた１Ｌ容のジャケット付き反応装置に、水（２７０ｇ）、パラホルムアルデヒド（１８９ｇ）、ブロモピクリン（２９０ｇ）およびニトロメタン（１２２ｇ）を室温で撹拌下に導入した。次に混合物を５０℃に加熱し、０．５ＮのＮａＯＨ水溶液（８０ｇ）を２部に分け、２５ｇを７４分、次に５５ｇを９６分で反応装置に滴下し、次に混合物を５０から５２℃で１時間撹拌した。反応混合物のｐＨは８から６に低下した。
【００６４】
先行反応から回収した湿性ブロノポール（６０ｇ）を添加し、得られた混合物を〜５０℃で３０分間撹拌した。次に混合物を１２℃に冷却すると、粗ブロノポールが晶出した。スラリーを濾過し、１２℃の水（１７０ｇ）で洗浄した。
【００６５】
３０ｍｍＨｇ真空の蒸発器で室温から７０℃にして生成物を一定重量まで乾燥した。粗ブロノポール（５０９ｇ）が＞９９．５％の純度（ＨＰＬＣ）で得られた。
【００６６】
結晶化後の濾液および洗浄液（６０７ｇ）を３０ｍｍＨｇで部分蒸発させた（３９８ｇの水および軽量相の除去）。蒸発残渣を２０℃に冷却し、濾過し、５０ｇの水で洗浄した。湿性ブロノポール（７３ｇ）を収集し、濾液（１６３ｇ）を廃棄した。
【実施例５】
【００６７】
ブロノポールの製造
機械的撹拌器（馬蹄型）と凝縮器と熱電対とｐＨ計と、ＮａＯＨ水溶液添加用蠕動ポンプとを備えた１Ｌ容のジャケット付き反応装置に、水（２００ｇ）、ブロモピクリン（２９８ｇ，１モル）、ニトロメタン（１２３ｇ，２．０１５モル，Ａｌｄｒｉｃｈ）およびパラホルムアルデヒド（１８９ｇ，６モル，Ａｌｄｒｉｃｈ）を室温で撹拌下に導入した。
【００６８】
次に混合物を４４℃に加熱し、１％ＮａＯＨ水溶液（２００ｇ）を２００分で反応装置に滴下した。塩基の添加中の反応装置の内部温度は５５℃よりも高温に上昇しなかった。
【００６９】
ＮａＯＨ水溶液の添加を開始したときの反応混合物は３つの相を含んでいた。混合物を激しく撹拌した（〜４００ｒｐｍ）。塩基の添加が終了したときに単一の液相が得られた。
【００７０】
塩基の添加中に、反応装置のジャケットに水を循環させたので反応装置の内部温度はゆるやかに上昇した（４４℃から５１℃まで）。Ｌａｕｄａの設定温度（ｓ．ｐ．）を手動操作で４５→４０→４５℃に変更した。８０ｇの塩基性溶液の添加後、熱放出速度が安定し、加熱−冷却Ｌａｕｄａのｓ．ｐ．は５０℃に維持された。
【００７１】
ｐＨのモニタリングは、７．２→５．８→６．８という範囲の変化を示した。塩基の添加の完了後、反応混合物を５０℃で６０分間撹拌すると、この間にｐＨが６．８から５．３に低下した。
【００７２】
ＨＰＬＣ分析用に２つのサンプルを採取した。１つのサンプルは塩基の添加終了の１５分後に採取し、第二のサンプルは塩基の添加終了の１時間後に採取した。結果は、ブロノポールが得られる反応は塩基の添加終了と共にほぼ完了していることを示した。
【００７３】
次に混合物を９０分で５℃に冷却した。純ブロノポール（１ｇ）を２７℃の反応装置に添加した。結晶化が直ちに開始し、純ブロノポールが晶出した。スラリーを濾過し、５から１０℃の水（１５０ｇ）で洗浄した。
【００７４】
３０ｍｍＨｇ真空の蒸発器で室温から７０℃にして生成物を一定重量まで乾燥した。純ブロノポール（４６１ｇ）が、ＨＰＬＣによる面積％の純度＞９９．９％、検定含有率９９．８％およびｍ．ｐ．１３２から１３３℃で得られた。
【００７５】
結晶化後の濾液および洗浄液（６２６ｇ）を３０ｍｍＨｇで部分蒸発させ、水および軽量相（３９１ｇ）を除去した。蒸発残渣（２３０ｇ）を２０℃に冷却すると、粗生成物が晶出した。得られたスラリーを濾過し、水（５０ｇ）で洗浄した。９５％（ＨＰＬＣ，面積％）を上回る純度の湿性粗ブロノポール（８０ｇ）を収集し、濾液（１８５ｇ）を廃棄した。
【００７６】
ブロノポールの直接収率は７６．８％であり、結晶化段階の濾液から回収した粗ブロノポール（第二収集物）を次のバッチに再利用した後の方法の総収率は８６から８８％であった。
【実施例６】
【００７７】
ブロノポールの製造
機械的撹拌器（馬蹄型）と凝縮器と熱電対とｐＨ計と、ＮａＯＨ水溶液添加用蠕動ポンプとを備えた１Ｌ容のジャケット付き反応装置に、水（２００ｇ）、ブロモピクリン（２９８ｇ，１モル）、ニトロメタン（１２３ｇ，２．０１５モル，Ａｌｄｒｉｃｈ）およびパラホルムアルデヒド（１８９ｇ，６モル，Ａｌｄｒｉｃｈ）を室温で撹拌下に導入した。
【００７８】
次に混合物を４４℃に加熱し、１％ＮａＯＨ水溶液（２００ｇ）を２００分で反応装置に滴下した。最初の６５ｇを１２０分で、残りの１３５ｇを１００分で滴下した。塩基の添加中の反応装置の内部温度は５５℃よりも高温に上昇しなかった。
【００７９】
ＮａＯＨ水溶液の添加を開始したときの反応混合物は３つの相を含んでいた。混合物を激しく撹拌した（〜４００ｒｐｍ）。塩基の添加が終了したときに単一の液相が得られた。
【００８０】
塩基の添加中に、反応装置のジャケットに水を循環させたので反応装置の内部温度はゆるやかに上昇した（４４℃から５２℃まで）。Ｌａｕｄａの設定温度（ｓ．ｐ．）は４５℃であった。１０４ｇの塩基性溶液の添加後、熱放出速度が安定し、加熱−冷却Ｌａｕｄａのｓ．ｐ．は５０℃に維持された。塩基の添加中にＨＰＬＣ分析用サンプルを採取した。結果は、ブロノポールが得られる反応は塩基の添加終了と共に完了していることを示した。
【００８１】
次に混合物を９０分で７℃に冷却した。純ブロノポール（１ｇ）を３４℃の反応装置に添加した。結晶化が直ちに開始し、純ブロノポールが晶出した。スラリーを濾過し、５から１０℃の水（１５０ｇ）で洗浄した。
【００８２】
３０ｍｍＨｇ真空の蒸発器で室温から７０℃にして生成物を一定重量まで乾燥した。純ブロノポール（４４５ｇ）がＨＰＬＣによる面積％の純度＞９９．９％、検定含有率１００．４％およびｍ．ｐ．〜１３２℃で得られた。
【００８３】
ブロノポールの直接収率は〜７４％であった。先行実施例に提示した手順に従って結晶化段階の濾液から回収した粗ブロノポール（第二収集物）を次のバッチに再利用した後の方法の総収率は約８６から８８％に上昇した。
【００８４】
塩基の添加中の反応混合物の温度およびｐＨの変化をモニターし、結果を次表に示す。
【００８５】
【表２】
0005575668.tif 000008
【実施例７】
【００８６】
水性ホルムアルデヒドを使用するブロノポールの製造
機械的撹拌器と凝縮器と熱電対と、ＮａＯＨ水溶液添加用蠕動ポンプとを備えた１Ｌ容のジャケット付き反応装置に、ブロモピクリン（２９０ｇ）、３７％ホルムアルデヒド水溶液（５２０ｇ）およびニトロメタン（１２７ｇ）を室温で撹拌下に導入した。次に混合物を４５℃に加熱し、１％ＮａＯＨ水溶液（６１ｇ）を２．５時間で反応装置に滴下した。塩基の添加中の反応装置の内部温度は４５から６４℃であった。反応混合物のｐＨは８から６に低下した。
【００８７】
得られた混合物を〜５０℃で３０分間撹拌した。次に混合物を１５℃に冷却すると、粗ブロノポールが晶出した。スラリーを濾過し、１５℃の水（１７０ｇ）で洗浄した。
【００８８】
３０ｍｍＨｇ真空の蒸発器で室温から７０℃にして生成物を一定重量まで乾燥した。粗ブロノポール（４３９ｇ）が〜９９％（ＨＰＬＣ）の純度で得られた。
【００８９】
結晶化後の濾液および洗浄液（６７４ｇ）を３０ｍｍＨｇで部分蒸発させた（４５５ｇの水および軽量相が除去された）。蒸発残渣を２０℃に冷却し、濾過し、５０ｇの水で洗浄した。湿性ブロノポール（８４ｇ）を収集し、濾液（１６７ｇ）を廃棄した。
【実施例８】
【００９０】
（比較例）
種々の温度におけるブロノポールの製造
塩基の大部分（７５％）を３５から３８℃の温度で添加する実験を行った。以下の表にまとめた結果から、５０℃に加熱した後であっても反応が不完全であったことが判明する。反応を完了させブロノポールを９４％の選択率で得るためには１％ＮａＯＨ水溶液をもっと多くの量で（２００ｇの代わりに３２９ｇ）添加しなければならなかった。
【００９１】
【表３】
0005575668.tif 000009
【実施例９】
【００９２】
（比較例）
ＮａＯＨ水溶液の後にニトロメタンを添加するブロノポールの製造
機械的撹拌器と凝縮器と熱電対と、ニトロメタン添加用蠕動ポンプとを備えた１Ｌ容のジャケット付き反応装置に、水（２００ｇ）、ブロモピクリン（２９０ｇ）、パラホルムアルデヒド（１９３ｇ）および０．５ＮのＮａＯＨ水溶液（２０８ｇ）を室温で撹拌下に導入した。次に混合物を４７℃に加熱し、ニトロメタン（１２７ｇ）を４時間で反応装置に滴下した。添加中の反応装置の内部温度は４７から５２℃に維持されていた。反応混合物のｐＨは１１から６に低下した。ブロノポールへの変換率は４６％しかなかった。反応を完了させるために０．５ＮのＮａＯＨ水溶液（４３ｇ）を添加した。得られた混合物を〜５０℃で５０分間撹拌した。次に混合物を７℃に冷却すると、粗ブロノポールが晶出した。スラリーを濾過し、５から１０℃の水（１７０ｇ）で洗浄した。
【００９３】
３０ｍｍＨｇ真空の蒸発器で室温から７０℃にして生成物を一定重量まで乾燥した。粗ブロノポール（４０９ｇ）が９８．７％（ＨＰＬＣ）の純度で得られた。
【実施例１０】
【００９４】
塩基としてＮａ２ＣＯ３水溶液を使用したブロノポールの製造
機械的撹拌器と凝縮器と熱電対と、塩基水溶液添加用蠕動ポンプとを備えた１Ｌ容のジャケット付き反応装置に、水（２００ｇ）、ブロモピクリン（２９８ｇ）、パラホルムアルデヒド（１９４ｇ）およびニトロメタン（１２６ｇ）を室温で撹拌下に導入した。次に混合物を４５℃に加熱し、２．６５％Ｎａ２ＣＯ３水溶液（１２０ｇ）を３時間で反応装置に滴下した。添加中の反応装置の内部温度は４５から５０℃に維持されていた。反応混合物のｐＨは８から６に低下した。
【００９５】
得られた混合物を〜５０℃で３０分間撹拌した。ブロノポール選択率は９５．２％（ＨＰＬＣによる，面積％）であった。
【図１】
0005575668.tif 000010